본 발명은 압출에 의해 획득된 플라스틱 튜브, 특히 PVC 튜브를 처리하기 위한 방법에 관한 것으로, 여기서 튜브가 주위 온도 보다 더 높은 분자 배향 온도에 도달되어, 방사상 팽창과 축방향 신장에 의해 이축연신하게 됨으로써 기계적 특성이 개량된 양배향 튜브를 제조할 수 있다. 튜브 (T) 가 압출되었을 때 즉시 소정 길이의 구성요소 (4) 로 절단되고, 이 튜브의 온도는 분자 배향 온도 보다 더 높으며, 각각의 구성요소가 블랭크 (5) 를 구성하는데, 여기서 각각의 블랭크 (5) 가 분자 배향 온도에 근접한 온도로 유체 (F) 에 의해 냉각되도록 체임버 (E) 에 위치되고, 체임버에서 블랭크의 지연 시간은 압출에 의한 제조 시간 보다 더 길며, 이때 블랭크 (5) 가 체임버 (E) 로부터 추출되어, 양배향 가능하도록 처리된다.
The invention concerns a method for treating plastic tubes, in particular PCV tubes, obtained by extrusion, whereby a tube is brought to a molecular orientation temperature, higher than room temperature, and is subjected to bi-axial drawing by radial expansion and axial elongation, to obtain a bi-oriented tube whose mechanical properties are improved. The tube (T) is cut into elements (4) of predetermined length immediately after being extruded and its temperature is higher than the molecular orientation temperature, each element constituting a blank (5); each blank (5) is placed in a chamber (E) to be cooled therein by a fluid (F) to a temperature close to the molecular orientation temperature, the dwell time of the blank in the chamber being greater than the time of its production by extrusion; and the blank (5) is then extracted from the chamber (E) to be subjected to a treatment enabling its bi-orientation.